FR 2926677 A1 20090724 FR 0850303 A 20080118 DOMAINE TECHNIQUE DE L'INVENTION La présente invention concerne les diodes électroluminescentes organiques (DELOs) et s'adresse plus particulièrement à une structure DELO à microcavité qui ne requiert que le dépôt sous vide de couches organiques et métalliques pour réaliser une diode de grande efficacité lumineuse notamment pour des émissions dans le rouge. ÉTAT DE LA TECHNIQUE Les DELOs sont des dispositifs électroniques qui émettent de la lumière quand ils sont soumis à une différence de potentiel. Tang et al. de la compagnie Kodak ont été les premiers à dévoiler en 1987, dans `Applied Physics Letters', et en 1989, dans `Journal of Applied Physics' des DELOs à grande efficacité lumineuse. Depuis, de nombreuses structures DELO avec des performances améliorées, incluant celles utilisant des polymères ont été décrites. Un tel dispositif électronique, émettant de la lumière vers le bas (100), à travers un substrat transparent (140), est décrit en figure 1. Le dispositif inclut une électrode inférieure transparente (130), une structure organique électroluminescente (120) dans laquelle une conduction de type électron-trou peut se développer, et une électrode supérieure métallique réfléchissante (110). Le plus souvent la structure organique électroluminescente est elle-même stratifiée et peut comprendre une couche d'injection des trous (129), une couche de transport des trous (127), une couche d'émission de la lumière (125) produite par la recombinaison des trous et des électrons, une couche de transport des électrons (123) et une couche d'injection des électrons (121). L'électrode inférieure transparente (130) constitue l'anode du dispositif tandis que l'électrode supérieure métallique réfléchissante (110) en est la cathode. L'efficacité lumineuse de sortie est un des critères importants pour qualifier une DELO. Ce paramètre détermine quel courant ou quelle puissance électrique doit être fourni à une DELO pour qu'elle délivre un niveau donné de lumière en sortie. De plus, comme la durée de vie d'une DELO est inversement proportionnelle à son courant de fonctionnement, une efficacité lumineuse plus élevée veut dire, qu'à puissance lumineuse délivrée identique, le dispositif ayant une meilleure efficacité durera plus longtemps. L'un des paramètres clés qui limite l'efficacité lumineuse d'une DELO est le couplage de sortie des photons générés par la recombinaison des électrons et des trous, c'est-à-dire la proportion de photons qui peuvent effectivement s'échapper du dispositif. A cause des indices optiques plutôt élevés des matériaux utilisés pour constituer les couches organiques et l'électrode transparente, la plupart des photons générés par le processus de recombinaison sont piégés par des réflexions internes. Ils ne peuvent quitter le dispositif et n'apportent aucune contribution effective à la lumière produite en sortie. Actuellement, jusqu'à 80% de la lumière produite peut être perdue de cette façon. Une méthode connue pour améliorer l'efficacité lumineuse de sortie consiste à former une microcavité (MC) dans la structure en couche comme schématisé dans la figure 1 b (150). Une telle configuration souvent appelée MC-DELO est décrite par exemple dans un brevet nord-américain portant le numéro US 6 406 801. La structure organique électroluminescente (170) est ici placée entre deux miroirs hautement réfléchissants. Le miroir supérieur est la cathode métallique (160) tandis que le miroir inférieur (190) est réalisé en alternant de multiples couches de matériaux ayant des indices de réfraction différents (tels que les oxydes de silicium et de titane). Ce type de miroir multicouche, aussi appelé réflecteur de Bragg, est conçu pour transmettre partiellement la lumière cependant. Il est semi transparent pour laisser la lumière produite sortir du dispositif. Dans cette structure, l'anode (180) est faite d'un oxyde d'indium et d'étain (ITO) qui est un matériau transparent conducteur souvent utilisé pour réaliser les anodes des DELOs. Les miroirs réfléchissants forment un résonateur de type Fabry-Pérot qui modifie fortement les propriétés émissives de la structure organique électroluminescente insérée dans la microcavité. L'émission de lumière près de la longueur d'onde de résonance de la cavité s'en trouve renforcée alors que les autres longueurs d'ondes sont supprimées ou fortement atténuées. L'utilisation d'une microcavité dans une DELO est décrite par exemple dans le brevet nord-américain US 6 326 224 en vue de réduire la largeur de bande de la lumière émise afin d'améliorer sa pureté de couleur. Dans des structures telles que celle décrite dans la figure 1 b, un frein important à l'obtention de DELOs ayant des performances optimales vient de ce que l'anode faite d'ITO qui est un plutôt mauvais conducteur de l'électricité si on le compare au métal de la cathode par exemple. Il ne permet pas d'obtenir une très faible résistance de feuille (n/cm2) (181) à moins d'avoir une anode très épaisse ce qui n'est pas possible cependant sans impacter directement les propriétés optiques de la microcavité qui est formée entre la couche métallique supérieure, la cathode, et le miroir réfléchissant inférieur situé sous l'anode. Dans cette structure, l'optimisation des paramètres optiques de la microcavité (longueur optique) n'est donc pas indépendante de celle des paramètres électriques. Ainsi, l'injection de courant dans l'anode pour obtenir le niveau de luminosité spécifié provoque généralement un échauffement thermique qui est très défavorable à la durée de vie des couches organiques situées au-dessus. Par ailleurs une chute de tension significative peut être observée dans la section du dispositif qui ne permet pas d'obtenir un même mode de fonctionnement en tous points de ce dernier. Enfin, il faut noter que l'ITO est un matériau coûteux. Un autre inconvénient de la structure de la figure 1 b est la complexité de réalisation du miroir multicouche inférieur qui demande d'avoir à déposer une succession de couches alternant des matériaux ayant des indexes de réfraction différents à l'aide d'une technique dite de `sputtering'. Dans le but de s'affranchir des problèmes ci-dessus, le remplacement de l'anode faite d'ITO par une simple couche métallique semi transparente a été récemment expérimenté et les résultats obtenus publiés dans `Applied Physics Letters 87', 173505, 2005 by Peng et al., sous le titre : `Efficient organic light-emitting diode using semitransparent silver as anode'. La structure dévoilée dans cette publication permet effectivement de s'affranchir de la complexité du miroir multicouche inférieur puisque l'anode métallique semi transparente joue aussi le rôle de miroir pour créer avec l'électrode métallique supérieure la microcavité. Bien que l'argent (Ag) a la plus haute conductivité électrique parmi tous les métaux communément utilisés par l'industrie de la microélectronique, qu'il est moins coûteux que l'ITO, qu'il a d'excellentes propriétés optiques (faible absorption dans toute la gamme de lumière visible) et peut être déposé simplement par évaporation thermique sous vide, il a aussi, malheureusement, un faible travail de sortie ce qui devient une barrière pour l'injection des trous dans la couche organique électroluminescente, cette barrière induit une augmentation de la tension électrique nécessaire au bon fonctionnement du dispositif. De fait, les performances rapportées dans la publication ci-dessus sur les DELOs utilisant un simple dépôt d'argent pour former l'anode sont plus mauvaises que celles utilisant l'ITO. Pour obtenir de meilleurs résultats la publication fait état de ce que l'argent déposé doit être traité dans un plasma de fréon (CF4) pour créer une fine couche supérieure (CFx) afin de réduire significativement la barrière mentionnée ci-dessus qui empêche que l'injection de trous dans la couche organique puisse se faire efficacement. Ces résultats améliorés sont cependant obtenus au prix de l'introduction d'une nouvelle étape (traitement dans un plasma de fréon) qui complique à nouveau le procédé de réalisation de ces DELOs, ce qui incite actuellement à se détourner de cette solution. Au vu de ce qui précède il existe donc un besoin pour une structure de diode et pour un procédé simple de réalisation de diodes électroluminescentes organiques permettant cependant d'obtenir des dispositifs ayant une très grande efficacité lumineuse. En particulier le procédé doit pouvoir améliorer les couleurs surtout autres que le vert, couleur pour laquelle les meilleurs résultats expérimentaux en terme d'efficacité lumineuse ont été rapportés à ce jour. C'est un objet de l'invention de décrire une méthode de réalisation d'une DELO à émission vers le bas qui ne requiert que le simple dépôt sous vide par évaporation thermique de couches de matériaux organiques et métalliques. C'est aussi un objet de l'invention de permettre que le réglage des paramètres optiques et électriques puisse se faire d'une manière indépendante afin d'obtenir la meilleure efficacité lumineuse possible. C'est encore un objet de l'invention de permettre que l'efficacité lumineuse des dispositifs ne soit pas dépendante de leurs dimensions physiques et puisse se faire quel que soit le facteur d'échelle auquel ils doivent être produits. C'est plus particulièrement un objet de l'invention que de décrire un procédé de réalisation d'une DELO et une DELO utilisant une anode métallique semi réfléchissante émettant dans le rouge avec une efficacité lumineuse supérieure aux résultats expérimentaux rapportés à ce jour. Les autres objets, caractéristiques et avantages de la présente invention apparaîtront aux spécialistes à l'examen de la description suivante et des dessins d'accompagnement. Il est entendu que d'autres avantages peuvent être incorporés. RÉSUMÉ DE L'INVENTION L'invention décrit une diode et un procédé de réalisation d'une diode électroluminescente organique (DELO) à émission de lumière vers le bas comprenant une microcavité formée entre une cathode et une anode et présentant une pluralité de couches organiques incluant une couche émettrice de lumière. L'invention est caractérisée d'une part, en ce que les couches organiques comprennent au moins une couche d'un matériau organique dopé pour offrir une moindre résistance à l'injection au transport des électrons ; au moins une couche d'un matériau organique dopé pour offrir une moindre résistance à l'injection et au transport des trous ; et d'autre part, en ce que les épaisseurs des couches organiques dopées peuvent être de ce fait ajustées indépendamment de leurs caractéristiques électriques afin d'obtenir un réglage optique optimum de la dite microcavité pour la longueur d'onde à produire à partir de la couche émettrice de lumière. L'anode métallique est avantageusement formée par le dépôt d'une couche d'argent semi transparente sur un substrat transparent pouvant inclure le dépôt préalable d'une couche d'ITO sur le substrat transparent. L'invention sera mieux comprise au vu de la description qui suit d'un mode indicatif de réalisation. Auparavant, il est rappelé que l'invention concerne d'une part une diode électroluminescente organique (DELO) à émission de lumière vers le bas, comportant une microcavité formée entre une cathode et une anode et présentant une pluralité de couches organiques incluant une couche émettrice de lumière, caractérisée par le fait que - la pluralité de couches organiques comprend au moins une première couche à base d'un matériau organique dopé configurée pour offrir une moindre résistance à l'injection et au transport des électrons ; - au moins une deuxième couche à base d'un matériau organique dopé configurée pour offrir une moindre résistance à l'injection et au transport des trous ; et par le fait que les épaisseurs des première et deuxième couches sont configurées pour ajuster optiquement la microcavité selon la longueur d'onde à produire à partir de la couche émettrice de lumière. Suivant des possibilités avantageuses, cette diode est telle que : - l'anode est un dépôt d'une couche d'argent semi transparente sur un substrat transparent, - l'anode inclut une couche d'ITO sous-jacente déposée préalablement sur le substrat transparent, - la cathode est un dépôt d'une couche d'argent complètement réfléchissante, - ladite pluralité de couches organiques inclut une couche de blocage des électrons vers ladite première couche, - ladite pluralité de couches organiques inclut une couche de blocage des trous vers ladite deuxième couche, - elle comporte en superposition : • un substrat transparent, • une anode constituée par le dépôt d'une couche métallique sur le substrat pouvant inclure le dépôt préalable d'une couche d'ITO sur le substrat transparent, • au moins une couche organique formant ladite première couche, • une couche de blocage des électrons vers ladite première couche, • une couche émettrice de lumière, • une couche de blocage des trous vers ladite deuxième couche, • au moins une couche organique formant ladite deuxième couche, • une cathode constituée par le dépôt d'une couche métallique sur ladite deuxième couche. L'invention concerne en outre un procédé de réalisation d'une diode électroluminescente organique (DELO) à émission de lumière vers le bas, ladite DELO comprenant une microcavité formée entre une cathode et une anode métalliques et présentant une pluralité de couches organiques incluant une couche émettrice de lumière, le dit procédé caractérisé d'une part, en ce que les couches organiques comprennent au moins une première couche, à base d'un matériau organique dopé pour offrir une moindre résistance à l'injection et au transport des électrons ; au moins une deuxième couche à base d'un matériau organique dopé pour offrir une moindre résistance à l'injection et au transport des trous ; et d'autre part, en ce que les épaisseurs des première et deuxième couches sont ajustées de sorte à obtenir un réglage optique optimum de la microcavité pour la longueur d'onde à produire à partir de la couche émettrice de lumière. Ce procédé peut être tel que : - l'anode est formée par le dépôt d'une couche d'argent semi transparente sur un substrat transparent pouvant inclure le dépôt préalable d'une couche d'ITO sur le substrat transparent, - la cathode est formée par le dépôt d'une couche d'argent complètement réfléchissante, - la dite pluralité de couches organiques inclut une couche de blocage des électrons vers la première couche, - la dite pluralité de couches organiques inclut une couche de blocage 30 des trous vers la deuxième couche, - la couche émettrice de lumière est positionnée dans la microcavité afin obtenir une efficacité lumineuse maximale et où le positionnement optimum est obtenu par le réglage de l'épaisseur des première et deuxième couches de la dite pluralité de couches organiques. BRÈVE DESCRIPTION DES FIGURES Les buts, objets, ainsi que les caractéristiques et avantages de l'invention ressortiront mieux de la description détaillée d'un mode de réalisation de cette dernière qui est illustré par les dessins d'accompagnement suivants dans lesquels : Les FIGURES la et 1 b illustrent des structures DELOs connus de l'art antérieur. La FIGURE 2a et 2b représentent deux variantes une structure DELO selon l'invention incluant une microcavité entre deux électrodes réfléchissantes. La FIGURE 3 illustre la réduction de la bande de longueurs d'ondes émises par le dispositif de l'invention correspondant à la résonance de la microcavité. La FIGURE 4 compare les efficacités lumineuses obtenues avec des DELOs réalisées selon le procédé de l'invention. Les dessins joints sont donnés à titre d'exemples et ne sont pas limitatifs de l'invention. DESCRIPTION DÉTAILLÉE DE L'INVENTION La FIGURE 2a décrit la structure d'une diode électroluminescente organique selon l'invention. Dans une telle DELO, la lumière est émise vers le bas, c'est-à-dire à travers un substrat transparent (240), par exemple du verre, qui sert de support mécanique au dispositif. L'anode métallique (230) est déposée directement sur ce substrat. L'anode (230) est par exemple constituée d'une couche d'argent suffisamment fine (quelques dizaines de nanomètres) pour être semi transparente dans la gamme d'ondes de la lumière visible : 400-700 nanomètres (nm). L'anode (230) constitue le miroir inférieur de la microcavité (220) qui sera formée après le dépôt de l'électrode supérieure (210). Optionnellement, comme montré dans la FIGURE 2b, l'anode pourra comprendre aussi une couche transparente d'ITO (232) déposée préalablement sur le substrat (240) contribuant à réduire la résistance de feuille de l'anode. Ensemble, la couche d'argent (231) et la couche transparente d'ITO (232) sous-jacente forment alors l'anode (230) L'électrode supérieure (210), la cathode du dispositif est faite par exemple à partir d'un dépôt d'aluminium ou d'argent en épaisseur suffisante pour être totalement réfléchissante (plusieurs centaines de nanomètres). Entre l'anode (230) et la cathode (210), on dépose successivement les couches organiques suivantes : û Une première couche organique (229) de quelques dizaines de nanomètres sert à faciliter le transport des trous qui sont injectés par l'anode (230) quand elle est reliée à une tension positive. Elle est immédiatement située au dessus de cette dernière. Le matériau utilisé est dopé (dopage de type P) pour favoriser une conduction par trous (c'est à dire par carence d'électrons). En conjonction avec la couche d'argent sous-jacente, et optionnellement celle d'ITO (232) la résistance électrique de couche de l'anode (230) peut alors être très faible. û La couche organique suivante (227) d'une épaisseur d'une dizaine de nanomètres sert à bloquer les électrons qui pourraient provenir des couches supérieures et viendraient autrement se recombiner dans la couche organique sous-jacente qui sert à faciliter le transport des trous (au lieu de se recombiner normalement dans la couche intermédiaire électroluminescente). û La couche intermédiaire (225) est la couche organique où électrons et trous se recombinent et où la lumière est émise. L'épaisseur dépend du matériau utilisé en fonction de la couleur de la lumière à émettre. û La couche (223) située immédiatement au-dessus de la couche émettrice de lumière sert à bloquer les trous provenant des couches inférieures Cette couche joue un rôle dual de celui de la couche (227) qui sert à bloquer les électrons. Elle est d'une épaisseur équivalente. Ensemble elles permettent de confiner la recombinaison des pairs électron-trou dans la zone intermédiaire émettrice de lumière (225). û La couche organique supérieure (221) sert à faciliter le transport des électrons qui sont injectés par la cathode quand elle est reliée à une tension négative. Le matériau utilisé est dopé (dopage de type N) pour favoriser une conduction par excès d'électrons. En conjonction avec la couche métallique formant la cathode (210) réfléchissante, la résistance électrique de couche est alors très faible et indépendante de son épaisseur. Comme la couche dopée inférieure son épaisseur est de quelques dizaines de nanomètres. La structure des couches organiques décrites ci-dessus qui superpose (si l'on omet les couches de blocage des électrons et des trous) une couche dopée de type P, une couche non dopée (intrinsèque) d'un matériau luminescent et une couche dopée de type N, forme une structure dite PIN. Les matériaux utilisés pour la structure organique, dopés ou non, ont avantageusement tous un même indice de réfraction (proche de 1,7) pour ne pas créer de réflexions internes qui affecteraient la transmission de la lumière émise à partir de la couche émettrice intermédiaire (225). Tous ces matériaux sont disponibles commercialement. Ils peuvent être facilement déposés par évaporation thermique sous vide. Exemple de réalisation utilisant des matériaux disponibles commercialement et connus sous les abréviations suivantes : Meotpd N,_N,_N',_N'-_tetrakis_(4-_methoxyphenyl)_benzidine Bphen 4,7-_Diphenyl-_1,10-_phenanthroline Cs césium alpha-NPD N,N'-Di(napthalen-2-yl)-N,N'-diphenyl-benzidine F4tcnQ tetracyanoquinodimethane Ir(PIQ)3 tris(1-phenylisoquinoline) iridium Verre. Un couche d'Argent de 33 nm. Un couche de Meotpd dopée avec du F4tcnQ dans une proportion de 4% pour une épaisseur totale de 38 nm. Une couche de Meotpd pure de 10 nm. Une couche de alpha-NPD dopée avec de l'lr(PIQ)3 dans une proportion de 15% pour une épaisseur totale de 20 nm. Une couche de Bphen pure de 10 nm. Une couche de Bphen dopée avec du Cs dans une proportion de 1 atome de Cs pour une molécule de Bphen, Substrat Anode Transport P Bloquant N Emission : (dans le rouge) Bloquant P Transport N donnant au film une conductivité voisine de 10-5 Siemens/cm. Cathode Une couche d'Argent de 150 nm. Alors que l'on penserait a priori que le dopage n'a pas d'intérêt dans le cas d'espèce, l'utilisation de dopants dans les couches de transport, même si elles doivent être minces, permet d'obtenir des résistances de couche faibles. Les épaisseurs des couches peuvent ainsi être ajustées au mieux pour favoriser les propriétés optiques des DELOs et pour réaliser une microcavité (220) favorisant la couleur primaire que l'on désire générer. La hauteur de la microcavité (220) est ainsi ajustée pour produire une résonance sur la longueur d'onde de la lumière à émettre. Par ailleurs la couche émettrice de lumière (225) peut être placée exactement à l'endroit où, dans la microcavité (220), elle produira un maximum de lumière. Ceci est obtenu par réglage des épaisseurs des différentes couches formant la structure organique, principalement les couches dopées P et N (221, 229), indépendamment des paramètres électriques essentiellement liés aux résistances de couche de la cathode (210) et de l'anode (230) qui, restant faibles, ne provoquent que des chutes de tension et une dissipation thermique négligeables, en raison de l'utilisation de matériaux organiques dopés. De plus, le dépôt d'une couche organique dopée directement sur l'anode métallique ne crée pas de barrière à l'injection des trous contrairement au cas du dépôt d'un matériau organique intrinsèque comme mentionné dans le chapitre sur l'état de la technique. La même remarque s'applique en ce qui concerne l'injection d'électrons dans la zone dopée à partir de la cathode. Toutes les couches, organiques et métalliques, sont avantageusement déposées sous vide par évaporation thermique des matériaux correspondants. La FIGURE 3 illustre l'effet que produit la microcavité en réduisant la bande des longueurs d'ondes émises par un dispositif comme décrit dans les figures précédentes (2a et 2b). La réflectivité d'un tel système stratifié peut être analysée pour obtenir un réglage optique optimum des couches organiques et métalliques. La figure 3 montre les résultats obtenus avec une cathode en aluminium (320) et une cathode en argent (330). Dans les deux cas l'anode semi transparente est en argent. La cathode en argent donne un spectre de couleur plus étroit permettant de produire une couleur primaire pure, ici le rouge, avec un minimum de réflectivité de la structure stratifiée proche de 610 nm (et donc une transmission maximum pour cette couleur). La figure 3 montre aussi la réflectivité d'une structure comparable (310) ne bénéficiant pas de l'effet de la microcavité c'est-à-dire celle d'un dispositif tel que décrit en figure 2 mais qui n'aurait pas d'anode semi réfléchissante par exemple en remplaçant l'argent, ou le couple argent-ITO, par de l'ITO. Aucun effet de réduction de la bande des longueurs d'ondes émises n'est alors observé. La FIGURE 4 montre les résultats obtenus avec la structure DELO de l'invention décrite en figure 2 et illustre l'ampleur du progrès technique réalisé. Les courbes tracent l'efficacité lumineuse, en candela par ampère (Cd/A), obtenue en fonction du niveau de luminance atteint, en candela par m2 (Cd/m2). La meilleure efficacité lumineuse est donc obtenue avec un dispositif ayant une cathode en argent (410). Celui avec une cathode en aluminium (420) n'a qu'une efficacité lumineuse moitié moindre. Quant au dispositif de comparaison (430), sans microcavité, il est significativement inférieur. Le tableau ci-dessous indique également sous quelles tensions appliquées entre anode et cathode l'efficacité lumineuse est obtenue pour deux valeurs de luminance standard (1.000 et 10.000 Cd/m2). Tension en volt Tension en volt Efficacité lumineuse à 1.000 Cd/m2 à 10.000 Cd/m2 maximale en Cd/A Pas d'effet microcavité 2.77 3.6 7.5 Cathode en aluminium 2.5 2.8 19 Cathode en argent 2.65 2.9 42 Les tensions nécessaires pour faire fonctionner une DELO du type de la figure 2 sont parfaitement compatibles avec les valeurs standard d'alimentation utilisées par l'industrie de la microélectronique (3-5 volts). L'efficacité lumineuse maximale obtenue dans le rouge (42 Cd/A) avec la structure DELO utilisant une cathode en argent s'approche des meilleurs résultats rapportés pour des dispositifs émettant dans le vert et est significativement meilleure que tous les résultats rapportés pour des DELOs émettant dans le rouge. REVENDICATIONS 1. Diode électroluminescente organique (DELO) à émission de lumière vers le bas, comportant une microcavité (220) formée entre une cathode (210) et une anode (230) et présentant une pluralité de couches organiques incluant une couche (225) émettrice de lumière, caractérisée par le fait que - la pluralité de couches organiques comprend au moins une première couche (229) à base d'un matériau organique dopé configurée pour offrir une moindre résistance à l'injection et au transport des électrons ; - au moins une deuxième couche (221) à base d'un matériau organique dopé configurée pour offrir une moindre résistance à l'injection et au transport des trous ; et par le fait que les épaisseurs des première et deuxième couches (229, 221) sont configurées pour ajuster optiquement la microcavité (220) selon la longueur d'onde à produire à partir de la couche (225) émettrice de lumière. 2. Diode selon la revendication 1 dans laquelle l'anode (230) est un dépôt d'une couche d'argent semi transparente sur un substrat transparent (240). 3. Diode selon la revendication 2 dans laquelle l'anode inclut une couche d'ITO sous-jacente (232) déposée préalablement sur le substrat transparent (240). 4. Diode selon l'une des revendications 1 à 3 dans laquelle la cathode (210) est un dépôt d'une couche d'argent complètement réfléchissante. 5. Diode selon l'une des revendications 1 à 4 dans lequel ladite pluralité de couches organiques inclut une couche (227) de blocage des électrons vers ladite première couche (229). 6. Diode selon l'une des revendications 1 à 5 dans laquelle ladite pluralité de couches organiques inclut une couche (223) de blocage des trous vers ladite deuxième couche (221). 7. Diode selon l'une quelconque des revendications précédentes, comportant en superposition : - un substrat transparent (240), - une anode (230) constituée par le dépôt d'une couche métallique sur le substrat (240), -au moins une couche organique formant ladite première couche (229), - une couche (227) de blocage des électrons vers ladite première couche (229), -une couche (225) émettrice de lumière, - une couche (223) de blocage des trous vers ladite deuxième couche (221), - au moins une couche organique formant ladite deuxième couche (221), - une cathode (210) constituée par le dépôt d'une couche métallique sur ladite deuxième couche (221). 8. Procédé de réalisation d'une diode électroluminescente organique (DELO) à émission de lumière vers le bas, ladite DELO comprenant une microcavité (220) formée entre une cathode (210) et une anode (230) et présentant une pluralité de couches organiques incluant une couche émettrice de lumière (225), le dit procédé caractérisé d'une part, en ce que les couches organiques comprennent au moins une première couche (229), à base d'un matériau organique dopé pour offrir une moindre résistance à l'injection et au transport des électrons ; au moins une deuxième couche (221) à base d'un matériau organique dopé pour offrir une moindre résistance à l'injection et au transport des trous ; et d'autre part, en ce que les épaisseurs des première et deuxième couches sont ajustées de sorte à obtenir un réglage optique optimum de la microcavité (220) pour la longueur d'onde à produire à partir de la couche émettrice de lumière. 9. Procédé selon la revendication 8 dans lequel l'anode (230) est formée par le dépôt d'une couche d'argent semi transparente sur un substrat transparent (240). 10. Procédé selon la revendication 9 dans lequel la formation de l'anode inclut le dépôt préalable d'une couche d'ITO (232) sur le substrat transparent. 11. Procédé selon l'une des revendications 8 à 10 dans lequel la cathode (210) est formée par le dépôt d'une couche d'argent complètement réfléchissante. 12. Procédé selon l'une des revendications 8 à 11 dans lequel ladite pluralité de couches organiques inclut une couche (227) de blocage des électrons vers la première couche (229). 13. Procédé selon l'une des revendications 8 à 12 dans lequel ladite pluralité de couches organiques inclut une couche (223) de blocage des trous vers la 10 deuxième couche (221). 14. Procédé selon l'une des revendications 8 à 13 dans lequel la couche (225) émettrice de lumière est positionnée dans la microcavité (220) afin obtenir une efficacité lumineuse maximale et où le positionnement optimum est obtenu par le réglage de l'épaisseur des première et deuxième couches (221, 229) de 15 ladite pluralité de couches organiques.